(57)【特許請求の範囲】
【請求項１】
繊維表面に繊維の長さ方向に多数の筋状凹部を持ち、繊度０．３〜２．０デニールの筋付きアクリル繊維のみからなるＡ繊維群を７０重量％〜１００重量％、及びＡ繊維群以外の繊維を０重量％〜３０重量％の量で含む繊維集合体であって、前記筋付きアクリル繊維を含む繊維集合体の繊維同士が交絡し一体化してなる目付が３０〜７００ｇ／ｍ2 の洗浄用不織布。
【請求項２】
請求項１に記載の洗浄用不織布が積層不織布であって、
Ａ繊維群以外の繊維が加熱による最大熱収縮率が５０％以上である高収縮性繊維であり、
Ａ繊維群のみからなる第１繊維層と、
Ａ繊維群を４０〜７０重量％と該高収縮性繊維を３０〜６０重量％とが混綿された第２繊維層とが積層され、第１繊維層と第２繊維層の重量割合が２：１〜１：２であり、両繊維層が繊維交絡により一体化しており且つ第１繊維層の表面に多数の皺状の凹凸が形成されていることを特徴とする洗浄用不織布。
【請求項３】
筋付きアクリル繊維は断面がほぼ円形であり、繊維の長さ方向に周囲長１０μｍあたり３本以上の長さ５μｍ以上の筋状凹部を持つ請求項１又は２記載の洗浄用不織布。
【発明の詳細な説明】
【０００１】
【発明の属する技術分野】
本発明は特殊なアクリル繊維を構成繊維中に含む洗浄用不織布に関する。
【０００２】
【従来の技術】
従来より家庭用、業務用の食器、厨房機器や浴槽、トイレの水回り箇所の洗浄用不織布に主としてナイロンたわしが使用されている。ナイロンたわしは５〜１０デニールのポリアミド繊維が樹脂含浸して接着されたもので、使用に際してはこれと界面活性剤を主成分とする洗剤が併用されている。このような洗浄用具はたわしの物理的擦過効果と洗剤の懸濁効果により洗浄できるものである。
【０００３】
【発明が解決しようとする課題】
従来のたわしによる食器や浴槽の洗浄は洗剤との併用が不可欠であるが、洗剤の主成分である界面活性剤は環境問題の面からその使用量をなるべく少なくすることが好ましい。ナイロンたわしは油の吸収力が少なく洗剤が油を乳化する働きを助けているにすぎない。また、たわしと洗剤は陶器、金属、琺瑯の油焼け、蛋白質の焼け焦げ、茶渋、水アカ等による表面の変着色には効果が少なく、プラスチック製品の場合は過度の摩擦により表面を傷つけることもある。
【０００４】
本発明はかかる従来のたわしによる洗浄の問題点を解決するための、洗剤の使用量を大幅に減らした、あるいは洗剤を使用しなくとも効果のある洗浄用不織布に関する。
【０００５】
【課題を解決するための手段】
前記目的を達成するため本発明の洗浄用不織布は、繊維表面に繊維の長さ方向に多数の筋状凹部を持ち、繊度０．３〜２．０デニールの筋付きアクリル繊維を５０％以上と、繊度２．０デニール以下の普通のアクリル繊維とからなるＡ繊維群を少なくとも７０重量％含む繊維集合体の繊維同士が交絡し一体化してなる目付が３０〜７００ｇ／ｍ2 であることを特徴とする。
【０００６】
さらに本発明の洗浄用不織布は、Ａ繊維群を少なくとも８０重量％含む第１繊維層と、Ａ繊維群を４０〜７０重量％、加熱による最大熱収縮率が５０％以上である高収縮性繊維を３０〜６０重量％からなる第２繊維層とが積層され、第１繊維層と第２繊維層の重量割合が２：１〜１：２であり、両繊維層が繊維交絡により一体化しており且つ第１繊維層の表面に多数の皺状の凹凸が形成されていることが好ましい。
【０００７】
さらに本発明の洗浄用不織布は、筋付きアクリル繊維は断面がほぼ円形であり、繊維の長さ方向に周囲長１０μｍあたり３本以上の長さ５μｍ以上の筋状凹部を持つものであることが好ましい。
以下、本発明の内容を説明する。
【０００８】
【発明の実施の形態】
本発明の洗浄用不織布は水による洗浄を目的としているから、不織布を構成する繊維はよく水になじむように親水性にすぐれている必要があり、かつ食器や浴槽は油脂類でも汚れているからこれを吸着し除去するには親油性にも優れていなければならない。そのような繊維としてアクリル繊維があることはよく知られている。
【０００９】
陶器、金属表面の変着色の除去に対しては、接触する繊維の表面積が大きいことが望ましいので繊度は２デニール以下とする。また汚れをかきおとすには繊維の剛性（腰）が必要なため繊度は０．３デニール以上のものを使用する。このような繊度でかつ繊維の表面に長さ方向に多数の溝条凹部をもつ筋付きアクリル繊維を使用する。このようなアクリル繊維は例えば、トレロンＴ７３３（商品名、東レ株式会社製）がある。
【００１０】
筋付きアクリル繊維の表面の筋状凹部は繊維の周囲長１０μｍあたり長さ５μｍ以上のものが３本以上あることが洗浄用不織布として必要である。筋状凹部は洗浄面から汚れをかきとり吸着する働きがあり、好ましくは５本以上、より好ましくは１０本以上あるとよい。
【００１１】
Ａ繊維群は筋付きアクリル繊維と普通のアクリル繊維を混合して構成することができるが、筋付きアクリル繊維で繊度０．３〜２デニールのものがこのうちの５０％以上を占めていなければならない。筋付きアクリル繊維の繊維表面により強固な汚染物が除去されるのでこの繊維の量が少ないと洗浄能力がおちるからである。普通のアクリル繊維とは繊維表面上の長さ方向に多数の筋状凹部がないものをいう。また筋付きアクリル繊維でも繊度が０．３〜２デニールの範囲にないものは普通のアクリル繊維として使用してもよい。
【００１２】
上記洗浄用不織布は上記Ａ繊維群以外の繊維を混合することもできるがその量は３０重量％より少ない量である。
【００１３】
さらに本発明の洗浄用不織布は表面に多数の凹凸を設けることがより洗浄能力を一層向上させることになるので好ましい。
凹凸を作るには、Ａ繊維群を８０重量％以上含む第１繊維層と加熱により面収縮をおこす第２繊維層を加熱前に積層一体化しておき、しかる後加熱すると第１繊維層は収縮せず表面に多数の皺（凹凸）ができる。
【００１４】
凹凸は幅１〜２ｍｍの蒲鉾型、または粒状の突起であって、不織布表面に１平方ｃｍあたり３〜３０個が好ましい。より好ましくは１０〜２０個である。
【００１５】
第２繊維層は加熱による最大熱収縮率が５０％以上である高収縮性繊維を３０〜６０重量％とＡ繊維群を４０〜７０％とからなる。高収縮性繊維が３０重量％未満では不織布の収縮が不十分で表面に凹凸が少なく、逆に６０重量％をこえると収縮が大きすぎて凹凸がきわめて細かいものになり、洗浄用不織布として不適当である。また第２繊維層にも洗浄力の点からＡ繊維群は必要である。
【００１６】
第１繊維層と第２繊維層の割合は重量で２：１〜１：２の範囲が都合よく、より好ましくは１：１である。第２繊維層が１／３未満ではしわがよりにくく、２／３をこえると多数のしわが小さくなり固形物の捕捉性が低下するので好ましくない。
【００１７】
熱収縮は不織布の面積収縮率を３０〜７０％となるよう、つまり熱処理後の面積が処理前の面積の７０〜３０％の範囲にあるように調整することがしわの大きさやばらつき、不織布表面の地合いのよさの点から好ましい。
【００１８】
上記高収縮性繊維はエチレン−プロピレンランダム共重合体繊維が最も好ましい。例えばＰＮＥ（商品名、大和紡績株式会社製）である。
【００１９】
各々の繊維層、および両繊維層の繊維の交絡はニードルパンチ加工法、高圧水流によるスパンレース加工法および両加工法の併用によるが、まずニードルパンチ加工により繊維を予備交絡させ次いでスパンレース加工によって本交絡させるとよい。ニードルパンチのみでも不織布化は可能であり洗浄用不織布として洗浄力も十分であるが、スパンレース加工をすることにより構成繊維群はより一層緻密に交絡するので、製品の見栄えがよいばかりでなく洗浄用不織布として使用中に毛羽立ちが少ないという効果がある。スパンレース加工は４０ｋｇ／ｃｍ2 以上の圧力水で定法により行えばよい。
【００２０】
【実施例】
以下、本発明の内容を実施例を挙げて具体的に説明する。
実施例および比較例に用いた繊維はつぎのとおりである。
筋付きアクリル繊維  繊度１．３デニール、繊維長３８ｍｍのトレロンＴ７３３（商品名、東レ株式会社製）。
普通のアクリル繊維  繊度０．９デニール、繊維長の３８ｍｍのトレロンＴ２３６２（商品名、東レ株式会社製）。
高収縮性繊維  繊度２デニール、繊維長５１ｍｍのエチレン−プロピレンランダム共重合体繊維ＰＮＥ（商品名、大和紡績株式会社製）。
分割性複合繊維  繊度２デニール、繊維長３８ｍｍの繊維断面構造が菊花弁状に８分割され、各々の花弁状断面はポリエステルとポリプロピレンが交互に配列しておりスパンレース加工で分割する分割性複合繊維、ＤＦ−１（商品名、大和紡績株式会社製）。
【００２１】
（実施例１）
筋付きアクリル繊維１００％からなる目付１００ｇ／ｍ2 カードウェブを８０ｋｇ／ｃｍ2 の圧力水でスパンレース加工し洗浄用不織布を得た。この洗浄用不織布を水に浸し茶渋が染み付いた陶器のカップを指先に若干力をいれてこすったところ茶渋をきれいにふき取ることができた。また皿の食用油はぬるま湯中で簡単にふきとることができた。しかし茶碗に付着している御飯粒はふき取り操作によりつぶれてしまいふき取りにくかった。また琺瑯製の浴槽についた水アカ、人体脂肪による汚れもきれいにふき取ることができた。
【００２２】
（比較例１〜３）
実施例１と同様の方法で目付１００ｇ／ｍ2 の洗浄用不織布を上記の２種の繊維で作成して▲１▼普通のアクリル繊維１００％を使用したもの、▲２▼分割性複合繊維１００％を使用したものを用意した。また▲３▼市販のナイロン製たわしおよび▲４▼市販のフィブリル化しやすいアクリル繊維の不織布シャレリア（商品名、旭化成株式会社製）を８０ｋｇ／ｍ2 の圧力水でスパンレース加工し繊維をフィブリル化したもの、を用意し各々で実施例１と同様のカップの茶渋をふき取ったところそれぞれ次の結果となった。
よくふき取ることができたものを◎、若干ふき取ることができたものを○、わずかにふき取ることができたものを△で表す。
0004023888.tif 000002
【００２３】
次に上記筋付きアクリル繊維を用いて目付１００ｇ／ｍ2 と５０ｇ／ｍ2 のカードウェブとしこれをニードルパンチ加工して各々ニーパンウェブ１、２とした。
また上記筋付きアクリル繊維４３重量％と上記高収縮性繊維５７重量％の混綿した目付５０ｇ／ｍ2 と１００ｇ／ｍ2 のカードウェブをつくりこれをニードルパンチ加工して各々ニーパンウェブ３、４とした。
【００２４】
（実施例２）
上記ニーパンウェブ１と４を重ねニードルパンチ加工して一体化した後、スパンレース加工して厚さ約２ｍｍの不織布を得た。次にこれを熱風貫通型熱加工機により１４０℃で１分間の熱処理をして高収縮性繊維を収縮させたところニーパンウェブ１の面に多数の凹凸ができ、目付５５０ｇ／ｍ2 の多皺不織布の洗浄用不織布となった。この洗浄用不織布で実施例１と同様のカップの茶渋を同様にしてふいたところきれいにふき取ることができた。皿の食用油はぬるま湯中で簡単にふき取ることができた。琺瑯製の浴槽についた水アカ、人体脂肪による汚れもきれいにふき取ることができた。
茶碗に付着している御飯粒も多皺面できれいにふき取ることができた。
【００２５】
（実施例３）
上記ニーパンウェブ２と４を重ね実施例２と同様の方法により目付５００ｇ／ｍ2 の多皺不織布の洗浄用不織布となった。この多皺は実施例２のものより緻密な皺であった。この洗浄用不織布で実施例１と同様のカップの茶渋、浴槽の汚れを同様にしてふいたところきれいにふき取ることができた。皿の食用油はぬるま湯中で簡単にふき取ることができた。多皺面を使い茶碗の御飯粒もきれいにふき取ることができた。
【００２６】
（実施例４）
上記ニーパンウェブ１と３を重ね実施例２と同様の方法により目付２５０ｇ／ｍ2 の多皺不織布の洗浄用不織布となった。この多皺は実施例２のものより大きな皺であった。この多皺面で実施例１と同様のカップの茶渋、浴槽の汚れを同様にしてふいたところきれいにふき取ることができた。皿の食用油はぬるま湯中で簡単にふき取ることができた。多皺面を使い茶碗の御飯粒もきれいにふき取ることができた。
【００２７】
（実施例５）
前記筋付きアクリル繊維を７０重量％と前記高収縮性繊維を３０重量％とを混綿し目付４０ｇ／ｍ2 のカードウェブをつくりこれを８０ｋｇ／ｍ2 の圧力水でスパンレース加工して繊維同士を交絡させ不織布とした。次いで熱風貫通型熱加工機により１４０℃で１分間熱処理を行い目付１００ｇ／ｍ2 の多皺不織布の洗浄用不織布を得た。これで自動車の水をはじいているフロントガラスを散水しながら強くおしつけてふくと水のはじきはなくなった。
【００２８】
【発明の効果】
本発明の洗浄用不織布は食器、厨房機器、浴槽、ガラス面、金属、塗装面等に強固に付着している水アカ、油汚れ、しみ等を水をつけてほとんどふき取ることができる。強固な油汚れは湯やわずかな洗剤を併用することにより従来のワイパーより簡単にふきとることができるものである。